(57)【要約】【課題】画像鮮明性、耐水性が良好で、高温高湿下で長期間保存された場合でも、画像保存性が良好なインクジェット記録材の提供。【解決手段】（ａ）複数のカチオン基を有するモノマー単位と、（ｂ）疎水性基を有するモノマー単位とを構成単位として有するカチオン性ポリマーを含有してなるインクジェット記録材用耐水化剤、およびこの耐水化剤を支持体上又は支持体内に含有させてなるインクジェット記録材。【選択図】　　　なし【特許請求の範囲】
【請求項１】
（ａ）複数のカチオン基を有するモノマー単位（以下「カチオン性モノマー単位」と記す）と、（ｂ）疎水性基を有するモノマー単位とを構成単位として有するカチオン性ポリマーを含有してなるインクジェット記録材用耐水化剤。
【請求項２】
（ａ）のカチオン性モノマー単位が、下記式［Ｉ］で表されるものである請求項１に記載のインクジェット記録材用耐水化剤。
【化１】
2004090597.tif 000007
但し、式中の記号は次の内容を示すものである。
Ａ　：酸素原子またはイミノ基
Ｒ１：水素原子またはメチル基
Ｒ２、Ｒ５：ヒドロキシル基で置換されていてもよい炭素原子数１〜１２のアルキレン基
Ｒ３、Ｒ４、Ｒ６、Ｒ７、Ｒ９：それぞれ独立に炭素原子数１〜４のアルキル基
Ｒ８：炭素原子数１〜１２のアルキル基、アラルキル基、または−ＣＨ２ＣＯＯＲ９
Ｘ−　：対イオン
ｎ：１〜３の整数
【請求項３】
（ｂ）の疎水性基を有するモノマー単位が、下記式［ＩＩ］で表される構造を有するものである請求項１又は２に記載のインクジェット記録材用耐水化剤。
【化２】
2004090597.tif 000008
但し、式中の記号は次の内容を示すものである。
Ａ　：酸素原子またはイミノ基
Ｒ１　：水素原子またはメチル基
Ｒ１０　：ヒドロキシル基で置換されていてもよい炭素原子数１０〜３０のアルキル基
【請求項４】
（ｂ）の疎水性基を有するモノマー単位が、下記式［ＩＩＩ］で表される構造を有するものである請求項１又は２に記載のインクジェット記録材用耐水化剤。
【化３】
2004090597.tif 000009
但し、式中の記号は次の内容を示すものである。
Ａ　：酸素原子またはイミノ基
Ｒ１　：水素原子またはメチル基
Ｒ１１　：分子量５００〜５００００のポリオルガノシロキサン基
【請求項５】
請求項１〜４のいずれか１項に記載のインクジェット記録材用耐水化剤を支持体上または支持体内に含有させてなるインクジェット記録材。
【発明の詳細な説明】
【０００１】
【発明の属する技術分野】
本発明はインクジェット記録用の記録材に適用する耐水化剤及びこれを含有するインクジェット記録材に関するものである。本発明の耐水化剤を用いることにより、特に画像の鮮明性、耐水性及び高温高湿環境下での画像の鮮明性の保持性（以下「画像保存性」と略記する）に優れた受容層を有するインクジェット記録材を提供することができる。
【０００２】
【従来の技術】
インクジェット記録方法は、フルカラー印刷及び画像記録が可能なノンインパクトタイプの記録方法として各種プリンターへ広く適用されている。インクジェット記録用のインクは主に染料からなり、従来は被記録材として通常の上質紙等が使用されてきた。しかしながら最近では、インクジェット記録機の高速化、多色化、及び印字・画像の高質化が求められるようになったことに伴って、被記録材にもインク吸収性や印字の光学濃度等の印刷性能が良好であることに加えて、印刷画像の鮮明性、耐水性、画像保存性等の性能も要求されるようになっている。特に、画像を高温高湿下に長期間放置した場合のインクの滲み、及び画像の鮮明性の劣化防止、即ち画像保存性の改良が強く求められている。
【０００３】
こうした問題を解決するために、ベンジル基を有する（メタ）アクリル酸アルキル４級アンモニウム塩や長鎖アルキル基等の疎水部を有する重合物を含む記録材（例えば特許文献１、特許文献２参照、）等が提案されているが、画質、耐水性、画像保存性の全てについて十分満足できるレベルには至っていない。
【０００４】
【特許文献１】
特開平１０−９５１６４号公報（請求項１、第（５）頁段落番号［００２５］〜第（６）頁段落番号［００３３］）
【０００５】
【特許文献２】
特開平１１−７８２２１号公報（請求項１、第（５）頁段落番号［００１８］〜第（６）頁段落番号［００２３］）
【０００６】
【発明が解決しようとする課題】
本発明の課題は、インクジェット記録材の画像鮮明性、耐水性が良好であり、さらに高温高湿下で長期間保存された場合でも、画像保存性が良好なインクジェット記録材を提供することである。
【０００７】
【課題を解決するための手段】
本発明者らは上記課題を解決するために鋭意検討を行った結果、下記のようなカチオン性ポリマーを含有する耐水化剤を用いることにより良好な結果が得られることを見出し、本発明のインクジェット記録材用耐水化剤、およびインクジェット記録材を完成するに至った。
【０００８】
即ち、本発明の要旨は、（ａ）複数のカチオン基を有するモノマー単位（以下「カチオン性モノマー単位」と記す）と、（ｂ）疎水性基を有するモノマー単位を構成単位として有するカチオン性ポリマーを含有してなるインクジェット記録材用耐水化剤、に存している。
本発明の他の要旨は、（ａ）のカチオン性モノマー単位が、下記式［Ｉ］で表されるものである上記のインクジェット記録材用耐水化剤にも存している。
【０００９】
【化４】
2004090597.tif 000002
【００１０】
但し、式中の記号は次の内容を示すものである。
Ａ　：酸素原子またはイミノ基
Ｒ１　：水素原子またはメチル基
Ｒ２　、Ｒ５：ヒドロキシル基で置換されていてもよい炭素原子数１〜１２のアルキレン基
Ｒ３、Ｒ４、Ｒ６、Ｒ７、Ｒ９：それぞれ独立に炭素原子数１〜４のアルキル基
Ｒ８　：炭素原子数１〜１２のアルキル基、アラルキル基、または−ＣＨ２ＣＯＯＲ９
Ｘ−　：対イオン
ｎ：１〜３の整数
本発明の別の要旨は、（ｂ）の疎水性基を有するモノマー単位が、下記式［ＩＩ］又は［ＩＩＩ］で表される構造を有するものである上記のインクジェット記録材用耐水化剤にも存している。
【００１１】
【化５】
2004090597.tif 000003
【００１２】
但し、式中の記号は次の内容を示すものである。
Ａ　：酸素原子またはイミノ基
Ｒ１　：水素原子またはメチル基
Ｒ１０　：ヒドロキシル基で置換されていてもよい炭素原子数１０〜３０のアルキル基
【００１３】
【化６】
2004090597.tif 000004
【００１４】
但し、式中の記号は次の内容を示すものである。
Ａ　：酸素原子またはイミノ基
Ｒ１　：水素原子またはメチル基
Ｒ１１　：分子量５００〜５００００のポリオルガノシロキサン基
本発明のもう一つの要旨は、上述のインクジェット記録材用耐水化剤を支持体上または支持体内に含有してなるインクジェット記録材に存している。
【００１５】
【発明の実施の形態】
以下、本発明について詳細に説明する。
本発明は、上記特定のカチオン基を有するモノマー単位、及び疎水性基を有するモノマー単位を共重合単位として含有するポリマーを用いる点に大きな特徴を有する。
（１）カチオン性ポリマーの構成単位
本発明に用いるカチオン性ポリマーは、下記のような分子内に複数のカチオン性基とラジカル重合性不飽和基を有するモノマー（ａ１）と、疎水性基を有するラジカル重合性モノマー（ｂ）とを共重合させるか、或いは分子内にカチオン変性可能な置換基とラジカル重合性不飽和基を有するモノマー（ａ２）と疎水性基を有するラジカル重合性モノマー（ｂ）とを共重合させた後にカチオン変性することによって、結果的に複数のカチオン基を一つのモノマー単位中に形成することによって得ることができる。
（ａ）カチオン性モノマー単位
本発明の耐水化剤に用いる複数のカチオン基を有するモノマー単位（カチオン性モノマー単位）としては、単一の種類であっても、また２種以上のものを併用しても構わない。
【００１６】
カチオン性モノマー単位としては、上記式［Ｉ］で示されるものが好ましい。
このようなモノマー単位は、対応する複数のカチオン基を有するラジカル重合性モノマー（ａ１）の重合により得ることもでき、また上述のようにカチオン変性可能な置換基を有するラジカル重合性モノマー（ａ２）を重合させた後、カチオン化（四級化）して形成することもできる。
【００１７】
具体的には、Ｒ２及びＲ５で示されるヒドロキシル基で置換されていてもよい炭素原子数１〜１２のアルキレン基として、メチレン基、エチレン基、プロピレン基、イソプロピレン基、ブチレン基、ヒドロキシエチレン基、１，２−ジヒドロキシプロピレン基、１−ヒドロキシプロピレン基、２−ヒドロキシイソプロピレン基、１，２−ジヒロドキシイソプロピレン基、２，３−ジヒロドキシイソプロピレン基、１，２−トリヒドロキシブチレン基などを例示することができる。この内、Ｒ２は炭素原子数２〜１２のアルキレン基であるのが好ましく、Ｒ５は２−ヒドロキシプロピレン基であるのが好ましい。Ｒ２及びＲ５の炭素原子数が１２を超えるような場合は、カチオン性ポリマーの疎水性が高くなり、水溶性が悪化する傾向となる。
【００１８】
Ｒ３、Ｒ４、Ｒ６、Ｒ７およびＲ９で示される炭素原子数１〜４のアルキル基としては、メチル基、エチル基、プロピル基、イソプロピル基、ブチル基等を例示することができる。これらのアルキル基の炭素原子数が４を超えて大きくなると、カチオン性ポリマーの疎水性が高くなり、水溶性が悪化する傾向となる。
またＲ８で示される炭素原子数１〜１２のアルキル基としては、メチル基、エチル基、プロピル基、イソプロピル基、ブチル基、イソブチル基、ｔｅｒｔ−ブチル基、ペンチル基、ヘキシル基、ヘプチル基、オクチル基、ノニル基、デシル基、シクロペンチル基、シクロヘキシル基、シクロペンチルメチル基、シクロヘキシルメチル基などを例示することができ、アラルキル基としては、ベンジル基、メチルベンジル基、フェネチル基、ナフチルメチル基などが挙げられる。
【００１９】
Ｘ−としては塩素イオン、臭素イオン、ヨウ素イオンまたはアルキル硫酸イオン等が好ましい。
前述の、（ａ２）分子内にカチオン変性可能な置換基とラジカル重合性不飽和基を有するモノマーとしては、アリルアミン、Ｎ−アルキルアリルアミン，ジアリルアミン、Ｎ，Ｎ−ジアルキルビニルベンズアミド、Ｎ，Ｎ−ジアルキル（メタ）アクリルアミド、Ｎ，Ｎ−ジアルキルアミノアルキル（メタ）アクリレート等が挙げらる。
【００２０】
このような分子内にカチオン変性可能な置換基とラジカル重合性不飽和基を有するモノマーを用いて共重合を行った場合は、共重合後にカチオン変性（四級化処理）を行う。カチオン変性は通常用いられている方法により、塩化メチル等の四級化剤を用いて行うことができる。
本発明の要件である複数のカチオン基を有するモノマー単位をこのような方法によって得るためには、モノマーとして複数のカチオン変性可能な置換基を有する重合性モノマーを使用する方法の他に、カチオン化剤としてカチオン基を有する四級化剤を用いることによっても可能である。このような四級化剤としては、例えば３−クロロ−２−ヒドロキシプロピルトリメチルアンモニウムクロライド、３−クロロ−２−ヒドロキシプロピルドデシルジメチルアンモニウムクロライド等が挙げられる。
（ｂ）疎水性基を有するラジカル重合性モノマー単位
疎水性基を有するラジカル重合性モノマー単位としては、上記式［ＩＩ］、　［ＩＩＩ］で表されるものが好ましい。
（ｂ１）式［ＩＩ］で表される炭素原子数１０〜３０のアルキル基を有するラジカル重合性モノマー単位
上記式［ＩＩ］で表される構造中のアルキル基Ｒ１０は、炭素原子数１０〜３０のアルキル基であり、例えばラウリル基、ステアリル基、及びベヘニル基を例示することができる。
このような構造を与えうる化合物の具体例としては、ラウリル（メタ）アクリレート、ステアリル（メタ）アクリレート、ベヘニル（メタ）アクリレート等が挙げられ、特にラウリル（メタ）アクリレート、ステアリル（メタ）アクリレートが好ましい。
【００２１】
上記式［ＩＩ］において、Ｒ１０の炭素原子数が１０より小さい場合は高温高湿下での画像保存性が低下し、また３０を超えて大きい場合は、カチオン性ポリマーの疎水性が高くなって、水への溶解性が低下するので、いずれもあまり好ましくない。なお、本明細書で「（メタ）アクリル」等の表記は、「アクリル又はメタクリル」等を表すものである。
（ｂ２）式［ＩＩＩ］で表される分子量５００〜５００００のポリオルガノシロキサン基を有するラジカル重合性モノマー単位
上記式［ＩＩＩ］で表される構造を与えることができる化合物の具体例としては、Ｒ１１のポリオルガノシロキサン基の分子量が１０００のサイラプレーンＦＭ０７１１（チッソ（株）製）、分子量が５０００のサイラプレーンＦＭ０７２１（チッソ（株）製）、分子量が１００００のサイラプレーンＦＭ０７２５（チッソ（株）製）等が挙げられる。これらの化合物は単独で用いても、二種類以上を組み合わせて用いてもよい。
【００２２】
上記式［ＩＩＩ］において、Ｒ１１のポリオルガノシロキサン基の分子量が５００より小さい場合は高温高湿下での画像保存性が低下し、また５００００を超えて大きい場合は、得られるカチオン性ポリマーの疎水性が高くなって、水への溶解性が低下するので、いずれもあまり好ましくない。
（ｃ）その他のモノマー単位
上記（ａ）、（ｂ）以外のモノマー単位も、本発明の目的・効果を損なわない限り、ラジカル重合性不飽和基を有するモノマーを特に制限なく用いてカチオン性ポリマーの構成単位とすることができる。
【００２３】
このようなモノマーとしては、例えばスチレン、α−メチルスチレン、ビニルナフタレンなどの芳香族ビニル化合物、メチル（メタ）アクリレート、エチル（メタ）アクリレート、ブチル（メタ）アクリレート、シクロヘキシル（メタ）アクリレート、２−エチルヘキシル（メタ）アクリレートなどの炭素原子数が１〜９の脂環式アルキル基を含んでもよいアルキル（メタ）アクリレート、（メタ）アクリル酸等のα、β−不飽和カルボン酸、イタコン酸、マレイン酸、２−メチレングルタル酸等のα、β−不飽和ジカルボン酸、２−ヒドロキシエチル（メタ）アクリレート、２−ヒドロキシブチル（メタ）アクリレートなどのヒドロキシル基を有する（メタ）アクリレート、酢酸ビニル、プロピオン酸ビニルなどのビニルエステル、（メタ）アクリルアミド、Ｎ−アルキロール（メタ）アクリルアミドなどの（メタ）アクリルアミド類、（メタ）アクリロニトリル、ハロゲン化ビニルなどを使用することができる。
（２）カチオン性ポリマーの組成
本発明に用いるカチオン性ポリマー中のカチオン性モノマー単位（ａ）の含有量は３０〜９５重量％が好ましく、更に好ましくは４０〜９０重量％である。カチオン性モノマー単位（ａ）の含有量が３０重量％未満であるとインクの耐水性が悪くなる傾向となり、９５重量％を超えて多いとポリマー中の疎水性基を有するモノマーの含有量が相対的に少なくなってしまい、高温高湿下において十分な画像保存性が得られないことがある。
【００２４】
また、疎水性基を有するモノマー単位（ｂ）の含有量は５〜７０重量％が好ましく、更に好ましくは１０〜６０重量％である。この含有量が５重量％未満であると高温高湿下での画像保存性が悪くなる傾向となり、７０重量％を超えて多いとポリマー中のカチオン性基を有するモノマー単位の含有量が相対的に少なくなってしまい、十分な耐水性が得られないことがある。
【００２５】
このカチオン性ポリマーの重量平均分子量は３０００〜５０００００の範囲であるのが好ましく、５０００〜２０００００であるのが更に好ましい。分子量が３０００未満のように低すぎるとポリマーが水に溶け出しやすくなりインクの耐水性が悪化する傾向となる。一方、分子量が５０００００を超えて高くなると、ポリマーの粘度が上昇して、取り扱いにくくなり、また他の成分との相溶性も悪くなることがある。なお、重量平均分子量は常法に従ってゲルパーミエイション・クロマトグラフィにより測定できる
（３）カチオン性ポリマーの製造。
【００２６】
本発明に用いるカチオン性ポリマーの製造方法は特に限定されず、通常用いられる重合方法を用いて製造することができる。好ましい製造方法は、ラジカル重合開始剤を用いた溶液重合である。
重合溶媒としては、メタノール、エタノール、イソプロパノール等のアルコール類、アセトン、メチルエチルケトン、メチルイソブチルケトン等のケトン類、酢酸エチル、酢酸ブチルなどのエステル類、テトラヒドロフラン、ジオキサン、ブチルセロソルブなどのエーテル類が挙げられる。
【００２７】
開始剤としてはα，α’−アゾビスイソブチロニトリル、２，２’−アゾビス（２−アミジノプロパン）ジハイドロクロライド等のアゾ系ラジカル重合開始剤、過硫酸カリウム、過硫酸アンモニウム等の過硫酸塩、ジ−α−クミルパーオキサイド、ベンゾイルパーオキサイド等の有機過酸化物等を用いることができる。
重合は、上記溶媒中にて、温度５０〜１５０℃で２〜１２時間、好ましくは７０〜１２０℃で５〜１０時間行うのが一般的である。重合温度が低すぎると重合に長時間を要して経済的ではなく、高すぎると得られるポリマーの分子量が低くなる。また、反応時間が短かすぎると残存するモノマー量が多くなり、長すぎると生産性が低下する。
【００２８】
共重合後にカチオン変性を行う場合は、反応物の着色を抑えるため、窒素雰囲気下において、前述の水、アルコール類、ケトン類、エステル類、エーテル類等の適切な溶媒中で、共重合体に四級化剤を添加した後、６０〜１５０℃で２〜８０時間反応すればよい。
（４）インクジェット記録材用耐水化剤、インクジェット記録材
上記のカチオン性ポリマーを使用した本発明のインクジェット耐水化剤を含有させたインクジェット記録材は、画像鮮明性、耐水性が良好であり、さらに高温高湿下に長期間保存した場合でも、画像保存性が良好である。
【００２９】
この理由は定かではないが、上記のカチオン基の構造が他のカチオン基の構造と比べて、染料とより良好な錯体形成能があるため、疎水性基を共重合した場合でも耐水性を低下させにくく、一方上記疎水性基部分は一般的に表面自由エネルギーが小さいため塗工時に表層に集まりやすく、被記録材の表面近傍にカチオン性ポリマーが多くなって、カチオン性ポリマーと錯体を形成する染料が表層に保持されて発色性が良好となるものと考えられる。更に、高温高湿下においても疎水性部分の存在により、染料と錯体を形成したカチオン性ポリマーが動きにくくなり、画像保存性が良好となるものと推測される。
【００３０】
本発明の耐水化剤は、上述のカチオン性ポリマーに、必要に応じて通常使用される合成シリカ、アルミナなどの顔料、ポリビニルアルコール、ポリビニルピロリドン、ゼラチン、ポリアルキレンオキサイド、ヒドロキシアルキルセルロース、デンプンなどの水溶性高分子バインダーなどを混合併用して得ることができる。また、本発明の耐水化剤には、上記配合剤の他に、消泡剤、酸化防止剤、他の耐水化剤などを適宜配合してもよい。
【００３１】
この耐水化剤を、サイズプレス、ロールコーター、バーコーター、エアナイフコーター、ブレードコーターなど、通常用いられる塗工手段により、被記録材上に塗工して本発明のインクジェット用被記録材を製造することができる。
被記録材中の、上記特定のカチオン性ポリマーの含有量は、実用的な範囲を考慮すれば、０．０１〜１０ｇ／ｍ２、好ましくは０．１〜５ｇ／ｍ２　である。
【００３２】
また、塗工後、表面の平滑性、光沢性を向上させるため、スーパーカレンダー、グロスカレンダー等で処理することも可能である。
【００３３】
【実施例】
以下、実施例を用いて本発明を更に詳細に説明するが、本発明はその要旨を超えない限りこれらの実施例により限定されるものではない。
＜製造例１＞
攪拌機、冷却管を備えた５００ｍｌフラスコにジメチルアミノエチルメタクリレート４８ｇ、ラウリルメタクリレート１２ｇ、溶媒としてイソプロパノール１４０ｇ、開始剤として２，２’−アゾビスイソブチロニトリル（ＡＩＢＮ）０．６ｇを仕込み、反応系内を窒素雰囲気に置換した後８０℃まで昇温し、重合を開始した。２時間後、ＡＩＢＮを０．０６ｇ追加し、更に４時間重合を継続してカチオン性ポリマー用共重合体を得た。
【００３４】
上記の共重合体溶液にカチオン基を有する四級化剤として３−クロロ−２−ヒドロキシプロピルトリメチルアンモニウムクロライド６０重量％水溶液を９３．８ｇ添加し、次いで８０℃で２０時間四級化反応を行った後、蒸留水を投入し、イソプロパノールを留去して最終的に固形分２０重量％の水溶液を得た。
得られたカチオン性ポリマーは下式（ＩＶ）のような複数のカチオン基を有するモノマー単位を含む構造となっており、その重量平均分子量は３２０００であった。
＜製造例２＞
【００３５】
【化７】
2004090597.tif 000005
【００３６】
ラウリルメタクリレートに代えてポリオルガノシロキサン基を有するモノマーであるＦＭ−０７１１（チッソ（株）製）を１２ｇ用いたこと以外は前記製造例１と同様にしてカチオン性ポリマー用共重合体を得た。
得られた共重合体の四級化処理を前記製造例１と同様にして実施し、固形分１０ｗｔ％の水溶液を得た。
【００３７】
得られたカチオン性ポリマーのカチオン基部分の構造は、上記製造例１と同様で、オルガノシロキサン基の分岐を有する重量平均分子量３５０００のポリマーであった。
＜製造例３＞
製造例１、２と同様の５００ｍｌフラスコにジメチルアミノエチルメタクリレート６０ｇ、溶媒としてイソプロパノール（ＩＰＡ）１４０ｇ、開始剤として２，２’−アゾビスイソブチロニトリル（ＡＩＢＮ）０．６ｇを仕込み、反応系内を窒素雰囲気に置換した後８０℃まで昇温し、重合を開始した。２時間後、ＡＩＢＮを０．０６ｇを追加し、さらに４時間重合を継続しカチオン性ポリマー製造用重合体を得た。
【００３８】
上記ポリマー溶液に３−クロロ−２−ヒドロキシプロピルトリメチルアンモニウムクロライド６０重量％水溶液を１１７．２ｇ添加し、次いで８０℃で２０時間四級化反応をおこなった後、蒸留水を投入し、ＩＰＡを留去して最終的に固形分３０ｗｔ％の水溶液を得た。
得られたカチオン性ポリマーは疎水性基を有していないこと以外は上記製造例１、２と同様の構造で、重量平均分子量は２６０００であった。
＜製造例４＞
製造例１と同様にして得られたカチオン性ポリマー用共重合体の四級化処理を、カチオン基を有していない四級化剤である、ベンジルクロライド３６．５ｇ用いたこと以外は製造例１と同様の処理を行って、固形分３０重量％の水溶液を得た。
【００３９】
得られたカチオン性ポリマーは、複数のカチオン基を有するモノマー単位を有していないものであり、その重量平均分子量は２７０００であった。
＜実施例、比較例＞
（１）塗工フィルムの作成
２０ｍｌサンプル瓶に、ポリビニルアルコール１０％水溶液（クラレ：ポバールＰＶＡ１１７）１０ｇ、及び各製造例のポリマー溶液を固形分として０．１ｇを入れ、ペイントシェーカーで１０分間攪拌し分散した後、バーコーター（Ｎｏ．１０）でＰＥＴフィルムに２ｇ／ｍ２の厚さとなるように塗工し、乾燥機にて８０℃で７分間乾燥した。その後、温度２３℃／湿度６０％ＲＨの恒温室中で１夜放置した。
（２）テストサンプル印字
インクジェットプリンター（ＥＰＳＯＮ：ＰＭ９００Ｃ）を用いて、上で作成した塗工フィルムにブラック、シアン、マゼンタ、イエローの各色を２ｃｍ×２ｃｍのベタ印字、および文字印字を行った後、温度２３℃／湿度６０％ＲＨの恒温室中で１夜放置した。
（３）評価方法
▲１▼画像鮮明性
印字された試験片の画像の鮮明性（発色、滲み、色ムラ等）を目視にて評価した。
【００４０】
目視評価の判断基準は以下の通りである。
○：インクの発色が良好で、滲み、色ムラがみられない
△：わずかにインクの発色が劣り、滲み、色ムラがみられるが実用上問題ないレベルである
×：インクの発色が不良であり、滲み、色ムラがみられる
▲２▼画像耐水性
印字された試験片に蒸留水を数滴滴下した後、実験用の紙製ワイパーでふきとり、印字部分のインクの残存度を目視にて評価した。
【００４１】
目視評価の判断基準を以下の通り。
○：インクの滲み、流れがみられない
△：わずかにインクの滲み、流れがみられるが実用上問題ないレベルである
×：インクが滲む、または一部が流れる
▲３▼画像保存性
印字された試験片を温度３０℃／湿度９０％ＲＨの環境下に３日間保管した後、保存前の画像と目視にて比較評価した。
【００４２】
○：インクの滲み、画質の劣化がみられない
△：わずかにインクの滲み、画質の劣化が見られるが、実用上問題ないレベルである
×：インクが滲む、画質の劣化がみられる
評価結果を表１に示す。
【００４３】
【表１】
2004090597.tif 000006
【００４４】
＜結果の評価＞
（１）実施例１、２で用いた本発明の耐水化剤を含有するインクジェット被記録材は、表１に示す通り、画像鮮明性、画像耐水性、画像保存性のいずれも良好な結果となっている。
（２）比較例１では、（ｂ）成分で規定される疎水性基を有するモノマー単位を含まないカチオン性ポリマーを使用しており、画像鮮明性、画像耐水性、画像保存性が不十分であった。
（３）比較例２では、（ａ）成分で規定される複数のカチオン構造を有するモノマー単位を含まないカチオン性ポリマーを使用しており、画像保存性は良好であるが、画像鮮明性、画像耐水性は不十分であった。
【００４５】
【発明の効果】
上述の通り、本発明により優れた画像鮮明性、耐水性、及び高温高湿下での画像保存性を有するインクジェット用耐水化剤およびインクジェット被記録材を提供することができる。